(57)【要約】      （修正有）【課題】海水中および海水に接触する構造物、船舶および水路、配管への海洋生物の付着、居着きによる汚損を防止する、防汚装置であって、（Ａ）導電性ポリウレタン系プレポリマー被覆膜と（Ｂ）被覆膜内に配置した電極材、および（Ｃ）直流電源、電池、及び太陽電池で、少なくとも、一種類から構成され、（Ａ）自然硬化型導電性ポリウレタン内部に（Ｂ）電極材を設置して、（Ｃ）各種電源に接続して被覆膜面に適切な防汚電流を通電してなる、上述の（Ａ）（Ｂ）を有する事を特徴とする防汚装置において防汚効果の有る時間を十分な防汚電流が流れる装置を提供する。【解決手段】導電性ポリウレタンとして、一液自然硬化型ポリウレタン系プレポリマーに、導電性カーボン乳化状顔料と硬化促進性導電性誘導活性水を混練して得た組成物を導電性ポリウレタン系プレポリマー被覆膜としてなり、電気抵抗率  ５〜２００ＫΩ・ｃｍであるものを使用する。【選択図】なし【特許請求の範囲】
【請求項１】
（Ｘ）一液自然硬化型ポリウレタン系プレポリマーに（Ｙ）導電性カーボン乳化状顔料と（Ｚ）硬化促進電導性誘導活性水を混練して得た組成物を被覆膜として、（Ａ）自然硬化型導電性ポリウレタン系プレポリマー組成物。
【請求項２】
（Ｙ）導電性カーボン乳化状顔料を含んだ、請求項１の（Ａ）自然硬化型導電性ポリウレタン系プレポリマー組成物。
【請求項３】
（Ｚ）硬化促進導電性誘導活性水含んだ、請求項１の（Ａ）自然硬化型導電性ポリウレタン系プレポリマー組成物。
【請求項４】
電気抵抗率５〜２００ＫΩである請求項１．２ないし３のいずれかの導電性ポリウレタン系プレポリマー組成物。
【請求項５】
海水中および海水に接触する構造物・船舶および水路・配管への海洋生物の付着、居着きによる、汚損防止の設備装置であって、（Ａ）自然硬化型導電性ポリウレタン系プレポリマー組成物と（Ｂ）被覆膜に接触配置した電極材、（Ｃ）直流電源、電池および太陽光発電電池・蓄電池設備付きの少なくとも１種類から構成される。
（Ｂ）電極材を陽極と陰極を設置、各種電源に接続配線した後に（Ａ）自然硬化型導電性ポリウレタンを電源に接触する所を含む防汚目的部全面に被覆後、各種電源に接続して電流を被覆膜面に防汚効果のある時間を十分な防汚電流を通電してなる（Ａ）（Ｂ）を有する事を特徴とする防汚装置である。
【請求項６】
（Ｂ）電極として、導電性が高い材料である場合には、銅箔両面導電性粘着付き帯、銅製帯、チタン製帯、アルミニューム製帯、グラファイト不織布製帯、長繊維あるいは短繊維からなるカーボン織布製帯、天然・化合繊に導電性材料を被覆・蒸着・溶着した織布及び帯びのうちから選択された高導電性帯状電極であることを特徴とする。
【請求項７】
（Ａ）自然硬化型導電性ポリウレタン系プレポリマー組成物として、請求項１ないし６に記載した自然硬化型ポリウレタン系プレポリマー組成物を使用したことを特徴とする防汚被覆膜および防汚装置。
【発明の詳細な説明】
【技術分野】
【０００１】  本発明は船舶、構造物の海水中および海水に接する部分の表面に海洋生物が付着、居着き状態になる事を防止する、いわゆる防汚技術に関する。
【背景技術】
【０００２】  船舶は鋼製、アルミニュウム製およびＦＲＰ（強化プラスチック）や設備構造物は鋼製、コンクリート製が多く、使用する。この船舶、設備の海水中および海水に接触する面に海洋生物が付着、居着きすることを防止することを防汚の手段として、海水に接触する面に防汚塗料を塗布されている、および、化学的方法として殺菌剤として水道水に使用している塩素等の化学物質の使用することが行はれているがいずれも環境適合性の観点から好ましいものではない。近年、環境問題の少ない電気的な防汚技術が利用されつつありますが設備費用が高価になる。【０００３】  電気的な防汚法は、海水を電気分解することで塩素を発生させる工法は付着、居着き防止効果は認められているが防汚設備の腐食対策等に考慮が必要になる。【０００４】  海水に接している船舶、設備の表面に微生物が付着、居着きしてくるメカニズムは海洋微生物が付着して微生物皮膜を形成し、その上にイトサンゴ、フジツボ、カキ等の大型生物が付着、居着きするという順序で形成される事は知られており、表面への微生物の付着、居着きを防止することが効果的な解決策となる。【０００５】
【特許文献１】特開２００２−３０９０４２号広報
【０００６】  しかし、本広報はゴムライニング施行時、工場内作・現地施行において加硫工程が入ります、自然加硫方法もありますが、物性的にやや難があり、なお、製造コストが高い、又  ライニング施工者は熟練技術者が必要であり、施行構造物・材質および形状により施行が困難になる可能性が高い。
【発明の開示】
【発明が解決しようとする課題】
【０００７】  目的は電気的防汚における、上述の問題と対処、実際の船舶・設備・装置において構造、形状、に関係なく、実現容易であって、被覆膜の施行は素人でも実施できる、しかも、比較的均一な電位分布が安価に実現する、自然硬化型導電性ポリウレタン系プレポリマー被覆膜で、防汚方法及び防汚装置を提供する事にあるが、導電性ゴムライニングとは大きな異なるところが有ります、コストは１／２〜１／３程度で、施工性は導電性ゴムライニングにおいては工場内作で熟練技術者が施工後、加硫工程が入り、大型物件は加硫釜に入る程度、すなわち陸上運搬の可能な大きさと制約され、破損時の補修が困難と思われる。対して本発明の被覆膜は自然硬化型で現地施行が可能で補修も簡単に出来るという優れものである【０００８】  電極は一般的には左右に陰極と陽極を置けば良いが、微小電力の電源を用いる場合には、複数の電源の併用をするのが好ましく、その際には陰極と陽極が交互に並ぶように配置する等、電流が流れるようにすれば良い。【０００９】  施行する母材材質により、下地処理が必要になる。（Ａ）導電性ポリウレタン系プレポリマー組成物につき金属・非鉄金属製構造物及び船舶は導電性が有ることで、電食現象が発生する可能性があり、絶縁体にする事が必要である、又は無機物及びコンクリート製の場合は接着力を強くする為に下地処理としてエポキシ被覆膜が望ましい。
【発明の効果】
【発明を実施するための最良の形態】
【００１０】  本発明の目的を達成するベースとなる（Ｘ）一液自然硬化型ポリウレタン系プレポリマー組成物は日本ポリウレタン工業株式会社  湿気硬化型ポリイソシアネート無黄変タイプ  コロネート２２３４またはコロネート２２９８  １００部に対して、ヘキサメチレンイソシアネート原料にした、イソシアネート結合を有するもの、０．５〜７．０部と組み合わせ、好ましくは０．５〜３．０部である、さらに、シリコンオイル加工物１０〜４０部を配合する事で流動性のある塗膜形成物性からなることを特徴とする。【００１１】  （Ｘ）一液自然硬化型導電性ポリウレタン系プレポリマー組成物に（Ｙ）導電性カーボン乳化状顔料としては、カーボンブラックや金属粉（銀、銅、ニッケル等）があげられるが、本発明においては特にカーボンブラックが好ましく用いられる。カーボンブラックには、ケッチェンブラックＥＣ・アセチレンブラック・ＸＣＥカーボン・ＳＲＦカーボン・グラファイト・活性カーボン等があるが、なかでもケッチェンブラックＥＣが本発明の目的においては優れている。本発明はライオン株式会社製、ライオンペーストＷ−３５６Ａ、Ｗ３７０Ｃ、Ｗ−３１０Ａ、１００部に対して、配合分散性をかみして、シリコンオイル加工物は１０〜５０部、好ましくは１５〜２５部と（Ｚ）硬化導電性誘導活性水  １〜５部を加える事で乳化状にする事を見出した。【００１２】（Ｚ）硬化促進導電性誘導活性水はイオン酸性水  重量比１００部に対して、水分子集団クラスターの小さい精製木酢，重量比０．０５〜２．０部を配合した水溶液を活性化装置にて、２４〜３６時間処理すると水分子集団クラスターは水道水の５０〜７０％小さい、水分子集団クラスターとなり、ポリウレタン系プレポリマーに配合すると、（Ｚ）硬化促進導電性誘導活性水が均等に分散され、硬化促進性及び電気誘導性が付与され、（Ｙ）導電性カーボン乳化状顔料と相乗した電気抵抗値５〜２００ｋΩの性能を持つ（Ａ）自然硬化型導電性ポリウレタン系プレポリマー組成物となる。【００１３】  さらに（Ｘ）一液自然硬化型ポリウレタン系プレポリマー  １００部に対して、（Ｙ）導電性カーボン乳化状顔料  ３０〜３８部（Ｚ）硬化促進導電性誘導活性水１０〜２０部を配合する事で短時間に塗膜となり、樹脂コーティング膜としては非常に電気抵抗値の高い、５〜２００ｋΩである事を特徴とする（Ａ）自然硬化型ポリウレタン系プレポリマー組成物被覆膜。【００１４】  電極として、導電性が高い材料である場合には、銅箔両面導電性粘着付き帯・銅製帯・チタン製帯・アルミニューム製帯・グラファイト不織布製帯・長繊維あるいは短繊維からなるカーボン織布製帯、天然・化合繊に導電性材料を被覆・蒸着・溶着した織布及び帯びのうちから選択された高導電性帯状電極の中でも（Ｂ）銅箔両面導電性粘着材付き帯が価額的にも安く、作業性から見ても望ましい。
【実施例】
【００１５】  ２０フィート（６．０６ｍ）長の作業船、船底部、約１０．０ｍ２に対して、電源  単１形電池  ＤＣ１．５Ｖ×２個＝ＤＣ３．０Ｖを通電しており、夏場の２．５ヶ月間で微生物および海洋生物の付着、居着現象は認められない。又、電極部の損傷、変化も認められない。３．０Ｖの直流電圧を流す事で、防汚装置は（Ａ）自然硬化型導電性ポリウレタン系プレボリマー組成物被覆膜面に近づく、又は、接触する海洋生物に対して電気的なショックをあたえて付着を防止する事を目的とする。  本電気的防汚装置は電源としては単一形電池  ＤＣ１．５Ｖ×２個＝ＤＣ３．０Ｖの微小電源のため、表面に付着しょうとする生物のみに作用し、有害な物質を放出しないので、環境を害しないという特徴がある。又、電源電圧は電池、定電位直流電源、太陽光発電電池・蓄電池設備付きの少なくとも１種類を使用してなる防汚装置。防汚効果のある時間に通電する、電圧量は２０〜３５フィート（６．０６〜１０．６ｍ）船クラスの船舶船底防汚には電池、ＤＣ３．０〜６．０Ｖが望ましい。【００１６】  鋼製、ＦＲＰ製、無機物製、木材製等の母材に海洋生物が付着・居着き可能な面に、上述の（Ｂ）銅箔両面粘着材付き帯を貼り付け、電極を設けた後、上述の（Ｃ）電源に配線後、上述の（Ａ）自然硬化型導電性ポリウレタン系プレポリマー組成物を刷毛・ローラー・スプレー機等で（Ｂ）銅箔両面粘着材付き電極に接触する所を含む、防汚目的全面に塗付回数５回（乾燥膜２００〜３００μ）被覆膜にして、通電する事で防汚装置となる。
【発明の効果】
【産業上の利用の可能性】
【００１７】  本発明の（Ａ）導電性ポリウレタン系プレポリマー組成物は防汚する母体の材質は金属・非鉄金属鋼製・ＦＲＰ製・コンクリート製・その他、及び形状に関しては種々雑多であり、工場内作に限らず、現地施行が要望される事から、塗布作業性に優れる、本発明組成物は市場で物色されており、作業性・低コスト性・短工期・機械化性等に優れており、被覆膜が損傷時も現地で補修が可能という優れた組成物ある。
【００１８】  目的は電気的防汚における、上述の問題と対処、実際の船舶・構造物・設備・装置において構造・形状に関係なく、実現容易であって、しかも比較的均一な電位分布が安価に実現する、（Ａ）自然硬化型導電性ポリウレタン系プレポリマー組成物被覆膜で、電気を通電する事で、防汚方法及び防汚装置を提供する事にある。
【００１９】  電極は一般的には左右に陰極と陽極を置けば良いが、微小電力の電源を用いる場合には、複数の電源の併用をするのが好ましく、その際には陰極と陽極が交互に並ぶように配置する等、電流が流れるようにすれば良い。
【００２０】測定使用機器    株式会社  カスタム    品名  マルチテスタ  ＣＸ−２７０Ｎ
使用測定機能
直流電圧  ＤＣＶ  レンジ  ０−１０Ｖ      精度Ｆ．Ｓ±３％以内
抵抗      Ω×１Ｋ：０〜２００Ω〜２ＭΩ  目盛長±３％以内
測定器内、内部電源  ＵＭ−３    （１．５Ｖ）×２
測定器内、内部電源  ００６Ｐ    （  ９Ｖ）×１
【表１】
2006111832.tif 000002
【図面の簡単な説明】
【００２１】
【図１】  本発明にかかる船舶外部側面、船底部に（Ａ）（Ｂ）（Ｃ）を設置した防汚装置の形態図であり、電源よりの回路図である。
【図２】  本発明にかかる海水取水コンクリート製水路・水路内部における防汚装置の形態図及び複数電源による回路図。
【図３】  主要部被覆膜の断面図
【符号の説明】
Ａ  自然硬化型導電性ポリウレタン系プレポリマー組成物コーティング膜
Ｂ  電極  銅箔両面導電性粘着材付き帯
Ｃ  電源  電池  ＤＣ３．０Ｖ  ＤＣ１．５Ｖ×２個
Ｄ  エポキシコーティング膜
Ｅ  コンクリート製水路
【図１】
2006111832.tif 000003
【図２】
2006111832.tif 000004
【図３】
2006111832.tif 000005